(57)【要約】【課題】            本発明は、長期連続生産が可能であり、外観に優れるとともに、耐熱性に優れる樹脂組成物を提供することを目的とする。【解決手段】        スチレン系モノマーおよび（メタ）アクリル酸をモノマー単位として含む、スチレン−（メタ）アクリル酸共重合体樹脂と、炭素数１４〜２０のイソ脂肪族第１級アルコールと、を含む、樹脂組成物であって、前記イソ脂肪族第１級アルコールの含有量が、前記樹脂組成物の全質量に対して、０．００１質量％以上０．０２質量％未満である、樹脂組成物。【選択図】          図１
2019011395.tif 000002
【特許請求の範囲】
【請求項１】
スチレン系モノマーおよび（メタ）アクリル酸をモノマー単位として含む、スチレン−（メタ）アクリル酸共重合体樹脂と、
炭素数１４〜２６のイソ脂肪族第１級アルコールと、
を含む、樹脂組成物であって、
前記イソ脂肪族第１級アルコールの含有量が、前記樹脂組成物の全質量に対して、０．００１質量％以上０．０２質量％未満である、樹脂組成物。
【請求項２】
前記イソ脂肪族第１級アルコールが、炭素数１７〜２４のイソ脂肪族第1級アルコールである、請求項１に記載の樹脂組成物。
【請求項３】
請求項１または２に記載の樹脂組成物を成形してなる、成形物。
【請求項４】
請求項１または２に記載の樹脂組成物の製造方法であって、
スチレン系モノマーおよび（メタ）アクリル酸を共重合する工程（１）と、
前記工程（１）で得られる反応物を、前記イソ脂肪族第１級アルコールの存在下、脱揮する工程（２）と、
を含み、
前記イソ脂肪族第１級アルコールが、得られる樹脂組成物の全質量に対して０．００１質量％以上０．０２質量％未満となる量で添加される、製造方法。
【発明の詳細な説明】
【技術分野】
【０００１】
本発明は、樹脂組成物およびその製造方法に関する。
【背景技術】
【０００２】
スチレン−（メタ）アクリル酸共重合体樹脂は耐熱性に優れており、耐熱性を必要とする射出成形体や二軸延伸シート、耐熱発泡容器、住宅の断熱材用途の発泡ボード等の原料として広く用いられている。
【０００３】
前記共重合体樹脂を製造する場合、工業的には、重合工程と脱揮工程とを含むことが通常である。一般的に、前記重合工程は、塊状重合法や溶液重合法が採用されることが多い。また、前記脱揮工程は、未反応の単量体等の有機揮発分、重合溶媒等を分離するために、高温、高真空下で脱揮処理が行われる。
【０００４】
しかしながら、上述の共重合体樹脂は、（メタ）アクリル酸の脱水反応等により、高温、高真空下においてゲルが生成することが知られており、前記ゲルが上述の共重合体樹脂に含有されると、得られる成形体に外観不良が発生したり、生産性が低下したりすることがある。
【０００５】
このような高温、高真空下でのゲル化を抑制する方法として、例えば、特許文献１には、スチレンとメタクリル酸を重合工程にて重合し、次いで脱揮工程にて重合反応後の反応物から未反応物及び／又は重合溶媒を除去して、スチレン−メタクリル酸樹脂を製造するにあたり、炭素数が１４〜２０で、且つ凝固点が−１０℃以下のイソ脂肪族第１級アルコールを、得られるスチレン−メタクリル酸樹脂中に０．０２〜１．０重量％含有されるように、重合工程、脱揮工程及び重合工程と脱揮工程との間の工程の少なくともいずれか一つの工程において添加することを特徴とするスチレン−メタクリル酸樹脂組成物の製造方法に係る発明が記載されている。特許文献１には、上記発明によれば、スチレン−メタクリル酸樹脂組成物の製造方法が長期連続生産性に優れること、得られるスチレン−メタクリル酸組成物がゲル不溶分の少ない外観と色調に優れることが記載されている。
【０００６】
なお、特許文献１には、前記所定のイソ脂肪族第１級アルコールの添加量が、０．０２重量％未満であると、脱揮工程でのゲル化反応の抑制が不十分であることが記載されている。
【先行技術文献】
【特許文献】
【０００７】
【特許文献１】特開２００９−１２６９３０号公報
【発明の概要】
【発明が解決しようとする課題】
【０００８】
上述のように、特許文献１に記載の発明によれば、長期連続生産が可能であり、また、外観および色調も優れる樹脂組成物が得られうる。
【０００９】
しかしながら、前記樹脂組成物中に含有される特定のイソ脂肪族第１級アルコールの影響により、前記樹脂組成物の耐熱性が低下する等の問題が生じる場合があることが判明した。
【００１０】
そこで本発明は、長期連続生産が可能であり、外観に優れるとともに、耐熱性に優れる樹脂組成物を提供することを目的とする。
【課題を解決するための手段】
【００１１】
本発明者は鋭意研究を行った。その結果、所定のイソ脂肪族第１級アルコールの樹脂組成物中の含有量を制御することで上記課題が解決されうることを見出し、本発明を完成させるに至った。
【００１２】
すなわち、本発明は、スチレン系モノマーおよび（メタ）アクリル酸をモノマー単位として含む、スチレン−（メタ）アクリル酸共重合体樹脂と、炭素数１４〜２６のイソ脂肪族第１級アルコールと、を含む、樹脂組成物に関する。この際、前記イソ脂肪族第１級アルコールの含有量が、前記樹脂組成物の全質量に対して、０．００１質量％以上０．０２質量％未満である。
【発明の効果】
【００１３】
本発明によれば、長期連続生産が可能であり、外観に優れるとともに、耐熱性に優れる樹脂組成物が提供される。
【図面の簡単な説明】
【００１４】
【図１】スチレン−（メタ）アクリル酸共重合体樹脂を連続塊状重合するための簡略装置図である。
【発明を実施するための形態】
【００１５】
以下、本発明を実施するための形態について詳細に説明する。
【００１６】
＜樹脂組成物＞
本発明の一形態によれば、スチレン系モノマーおよび（メタ）アクリル酸をモノマー単位として含む、スチレン−（メタ）アクリル酸共重合体樹脂と、炭素数１４〜２６のイソ脂肪族第１級アルコールと含む樹脂組成物が提供される。この際、前記イソ脂肪族第１級アルコールの含有量が、前記樹脂組成物の全質量に対して、０．００１質量％以上０．０２質量％未満である。
【００１７】
これにより、長期連続生産が可能であり、外観に優れるとともに、耐熱性に優れる樹脂組成物を得ることができる。より詳細には、炭素数１４〜２６のイソ脂肪族第１級アルコールを添加することにより、製造工程においてゲル状物質の生成を抑制または防止することができる。その結果、ゲル状物質による閉塞等を抑制または防止することができ、長期連続生産が可能となる。また、得られる樹脂組成物は、ゲル状物質を含まない、またはほとんど含まないことから、成形体の外観に優れる樹脂組成物が得られうる。さらに、樹脂組成物中の炭素数１４〜２６のイソ脂肪族第１級アルコールの含有量は少ないことから、耐熱性の低下が抑えられ、耐熱性に優れる樹脂組成物が得られうる。なお、炭素数１４〜２６のイソ脂肪族第１級アルコールは低融点であり、室温（５℃）で液状であることから、製造工程において製造ラインの閉塞を抑制または防止する等の効果を発揮することができる。なお、イソ脂肪族第１級アルコールは、樹脂組成物の成形加工時においても、ゲル化を防止する機能を有しうる。
【００１８】
［スチレン−（メタ）アクリル酸共重合体樹脂］
本発明におけるスチレン−（メタ）アクリル酸共重合体樹脂は、スチレン系モノマーおよび（メタ）アクリル酸をモノマー単位として含む。その他、他のモノマーをモノマー単位として含んでいてもよい。なお、本明細書において「（メタ）アクリル酸」とは、メタクリル酸、アクリル酸、またはこれらの両方を意味する。
【００１９】
スチレン−（メタ）アクリル酸共重合体樹脂の重量平均分子量は、１５０，０００〜４００，０００であることが好ましく、２００，０００〜３００，０００であることがより好ましい。スチレン−（メタ）アクリル酸共重合体樹脂の重量平均分子量が１５０，０００以上であると、得られる成形品の強度が高くなることから好ましい。一方、スチレン−（メタ）アクリル酸共重合体樹脂の重量平均分子量が４００，０００以下であると、溶融時に好適な流動性が得られうるため、成形加工性が良好となることから好ましい。なお、本明細書において、「重量平均分子量」の値は、標準物質をポリスチレンとするゲル浸透クロマトグラフィ（ＧＰＣ）により測定された値を採用するものとする。この際、前記ゲル浸透クロマトグラフィの測定条件は以下の通りである。すなわち、高速ＧＰＣであるＨＬＣ−８２２０（東ソー株式会社製）、カラム（ＴＳＫ−ＧＥＬＧＭＨＸＬ×２）を使用し、サンプル５ｍｇを１０ｇのテトラヒドロフラン（ＴＨＦ）に溶解した溶液２００ｍＬを装置に注入し、流量：１ｍＬ／分（ＴＨＦ）、恒温槽温度：４０℃、示差屈折（ＲＩ）検出器にて測定する。
【００２０】
（スチレン系モノマー）
スチレン系モノマーとしては、特に制限されないが、スチレン、α−メチルスチレン、ο−メチルスチレン、ｍ−メチルスチレン、ｐ−メチルスチレンが挙げられる。これらのうち、スチレンを用いることが好ましい。なお、上記スチレン系モノマーは、単独で用いても、２種以上を組み合わせて用いてもよい。
【００２１】
樹脂組成物中のスチレン系モノマーのモノマー単位の含有率は、樹脂組成物の全質量に対して、８５〜９８質量％であることが好ましく、８８〜９４質量％であることがより好ましい。スチレン系モノマーのモノマー単位の含有量が８５質量％以上であると、樹脂組成物が流動性に優れ加工が容易となることから好ましい。一方、スチレン系モノマーのモノマー単位が９８質量％以下であると、電子レンジ加熱容器の素材として使用できることから好ましい。
【００２２】
（（メタ）アクリル酸）
樹脂組成物中の（メタ）アクリル酸単位の含有率は、樹脂組成物の全質量に対して、２〜１５質量％であることが好ましく、６〜１２質量％であることがより好ましい。（メタ）アクリル酸単位の含有率が２質量％以上であると、電子レンジ加熱容器の素材として使用できることから好ましい。一方、前記（メタ）アクリル酸単位の含有率が１５質量％以下であると、流動性に優れ加工が容易となることから好ましい。
【００２３】
（他のモノマー）
他のモノマーとは、スチレン系モノマーおよび（メタ）アクリル酸以外のモノマーを意味する。
【００２４】
前記他のモノマーとしては、特に制限されないが、アクリロニトリル；メタクリル酸メチル、メタクリル酸エチル等のメタクリル酸エステル；アクリル酸メチル、アクリル酸エチル等のアクリル酸エステル等が挙げられる。これらの他のモノマーは単独で用いても、２種以上を組み合わせて用いてもよい。
【００２５】
（炭素数１４〜２６のイソ脂肪族第１級アルコール）
炭素数１４〜２６のイソ脂肪族第１級アルコールは、樹脂組成物の製造工程においてゲル状物質の生成を抑制または防止する機能を有する。なお、本明細書において「イソ」とは、炭素鎖に分岐構造を有することを意味する。
【００２６】
前記イソ脂肪族第１級アルコールとしては、特に制限されないが、１２−メチル−１−トリデカノール（イソテトラデカノール）、７−メチル−２−（３−メチルブチル）−１−オクタノール、５−メチル−２−（１−メチルブチル）−１−オクタノール、５−メチル−２−（３−メチルブチル）−１−オクタノール等の炭素数１４のイソ脂肪族第１級アルコール；１３−メチル−１−テトラデカノール（イソペンタデカノール）等の炭素数１５のイソ脂肪族第１級アルコール；１４−メチル−１−ペンタデカノール（イソヘキサデカノール）、２−ヘキシル−１−デカノール等の炭素数１６のイソ脂肪族第１級アルコール；１５−メチル−１−ヘキサデカノール（イソヘプタデカノール）等の炭素数１７のイソ脂肪族第１級アルコール；１５−メチル−１−ヘプタデカノール（イソオクタデカノール）、５，７，７−トリメチル−２−（１，３，３−トリメチルブチル）−１−オクタノール、５，５，７−トリメチル−２−（１，３，３−トリメチルブチル）−１−オクタノール、５，７，７−トリメチル−２−（１，１，３−トリメチルブチル）−１−オクタノール、８-メチル−２−（４−メチルヘキシル）−１−デカノール、２−ヘプチル−１−ウンデカノール、２−ヘプチル−４−メチル−１−デカノール、２−（１，５−ジメチルヘキシル）−５，７−ジメチル−１−オクタノール等の炭素数１８のイソ脂肪族第１級アルコール；１６−メチル−１−オクタデカノール（イソノナデカノール）等の炭素数１９のイソ脂肪族第１級アルコール；１７−メチル−１−ノナデカノール（イソエイコサノール）、３，５−ジメチル−１−オクタデカノール、５，９−ジメチル−１−オクタデカノール、３，９−ジメチル−１−オクタデカノール、３，５，９−トリメチルヘプタデカノール、２−オクチル−１−ドデカノール、２−（１，５−ジメチルヘキシル）−１−ドデカノール、２−（２，４−ジメチルヘキシル）−１−ドデカノール、２−（１，５−ジエチルヘキシル）−１−デカノール、３，５−ジメチル−２−（１，５−ジメチルヘキシル）−１−デカノール、５，９−ジメチル−２−（１，５−ジメチルヘキシル）−１−デカノール、３，５、７−トリメチル−２−（１，５−ジメチルヘキシル）−１−ノナノール、５，９−ジメチル−２−ヘプチル−１−デカノール、５，９−ジメチル−２−（２，４−ジメチルヘキシル）−１−デカノール、５，９−ジメチル−２−（３，５−ジエチルヘキシル）−１−オクタノール等の炭素数２０のイソ脂肪族第１級アルコール；１８−メチル−１−エイコサノール（イソヘンエイコサノール）、３，１８−ジメチル−１−ノナデカノール、５−ヘプチル−１−テトラデカノール等の炭素数２１のイソ脂肪族第１級アルコール；１９−メチル−１−ヘンエイコサノール（イソドコサノール）、１７，１８−ジメチル−１−エイコサノール、１８−エチル−１−エイコサノール等の炭素数２２のイソ脂肪族第１級アルコール；２０−メチル−１−ドコサノール（イソトリコサノール）、１１，２０−ジメチル−１−ヘンエイコサノール、２０−エチル−１−ヘンエイコサノール等の炭素数２３のイソ脂肪族第１級アルコール；２１−メチル−１−トリコサノール（イソテトラコサ��ール）等の炭素数２４のイソ脂肪族第１級アルコール；２２−メチル−１−テトラコサノール（イソペンタコサノール）等の炭素数２５のイソ脂肪族第１級アルコール；２３−メチル−１−ペンタコサノール（イソヘキサコサノール）等の炭素数２６のイソ脂肪族第１級アルコール等が挙げられる。
【００２７】
これらのうち、炭素数１５〜２６のイソ脂肪族第１級アルコールであることが好ましく、炭素数１７〜２４のイソ脂肪族第１級アルコールであることがより好ましく、炭素数１９〜２２のイソ脂肪族第１級アルコールであることがさらに好ましい。炭素数が１５以上であると高沸点となる傾向があり、脱揮工程等においてイソ脂肪族第１級アルコールが揮発せず、効果的にゲル状物質の生成を抑制または防止できることから好ましい。一方、炭素数が２６以下であると室温（５℃）における流動性が高くなる傾向があり、製造工程において製造ラインの閉塞を抑制または防止する、イソ脂肪族第１級アルコールが好適に分散して効果的にゲル状物質の生成を抑制または防止できる等の観点から好ましい。
【００２８】
上述のイソ脂肪族第１級アルコールは単独で用いても、２種以上を組み合わせて用いてもよい。
【００２９】
イソ脂肪族第１級アルコールの性状は、５℃で製造ラインの閉塞を防止または抑制する観点から液状であることが好ましい。
【００３０】
また、イソ脂肪族第１級アルコールの凝固点は−１０℃以下であることが好ましく、−１５℃以下であることがより好ましく、−１５０〜−２０℃であることがより好ましい。イソ脂肪族第１級アルコールの凝固点が−１０℃以下であると、室温（５℃）においてイソ脂肪族第１級アルコールのすべてまたはほとんどが液状であり、かつ、流動性が高いことから好ましい。なお、本明細書において、「凝固点」の値は、ＪＩＳ  Ｋ  ００６５：１９９２に準拠して測定された値を採用するものとする。
【００３１】
イソ脂肪族第１級アルコールの含有率は、樹脂組成物の全質量に対して、０．００１以上０．０２質量％未満であることが好ましく、０．００２〜０．０１質量％であることがより好ましく、０．００２〜０．００８質量％であることがさらに好ましく、０．００４〜０．００６質量％であることが特に好ましい。前記イソ脂肪族第１級アルコールの含有量が０．００１質量％以上であると、ゲル状物質の生成を抑制または防止できることから好ましい。一方、前記イソ脂肪族第１級アルコールの含有量が０．０２質量％未満であると、得られる成形体の耐熱性が良好である点から好ましい。
【００３２】
［添加剤］
樹脂組成物は、添加剤を含んでいてもよい。
【００３３】
前記添加剤としては、特に制限されないが、ゴム強化芳香族ビニル樹脂（耐衝撃性ポリスチレン（ＨＩＰＳ）樹脂、メチルメタクリレート−ブタジエン−スチレン（ＭＢＳ）樹脂等）、芳香族ビニル熱可塑性エラストマー（スチレン−ブタジエン−スチレン（ＳＢＳ）樹脂等）等のゴム；高級脂肪酸（ステアリン酸、ステアリン酸亜鉛、ステアリン酸カルシウム、ステアリン酸マグネシウム等）、エチレンビスステアリルアミド等の滑剤；流動パラフィン等の可塑剤；酸化防止剤；難燃剤；加工助剤；帯電防止剤；防曇剤；耐光性向上剤；軟化剤；ブロッキング防止剤；無機補強剤；架橋剤；顔料；染料等が挙げられる。
【００３４】
これらの添加剤は単独で用いても、２種以上を組み合わせて用いてもよい。
【００３５】
［製造工程由来成分］
樹脂組成物は、その他、製造工程由来成分を含んでいてもよい。当該製造工程由来成分としては、後述する有機溶媒、ラジカル重合開始剤、連鎖移動剤等が挙げられる。
【００３６】
［用途］
本形態に係る樹脂組成物は、得られる成形体の外観に優れることから、各種用途に使用される射出成形体や二軸延伸シート、或いは耐熱発泡容器、住宅の断熱材用途の発泡ボード等に好適に適用される。
【００３７】
＜樹脂組成物の製造方法＞
本発明の一形態によれば、樹脂組成物の製造方法が提供される。当該製造方法は、スチレン系モノマーおよび（メタ）アクリル酸を共重合する工程（１）と、前記工程（１）で得られる反応物を、前記イソ脂肪族第１級アルコールの存在下、脱揮する工程（２）と、を含む。この際、前記イソ脂肪族第１級アルコールが、得られる樹脂組成物の全質量に対して０．００１質量％以上０．０２質量％未満となる量で添加される。
【００３８】
［工程（１）］
工程（１）は、スチレン系モノマーおよび（メタ）アクリル酸を共重合する工程である。
【００３９】
（スチレン系モノマー）
スチレン系モノマーとしては上述したものが用いられうることからここでは説明を省略する。
【００４０】
（（メタ）アクリル酸）
（メタ）アクリル酸としては上述したものが用いられうることからここでは説明を省略する。
【００４１】
（有機溶媒）
共重合により得られる反応物の粘性を低下させる目的で、有機溶剤を添加して共重合を行ってもよい。
【００４２】
前記有機溶剤としては、特に制限されないが、トルエン、エチルベンゼン、キシレン、アセトニトリル、ベンゼン、クロロベンゼン、ジクロロベンゼン、アニソール、シアノベンゼン、ジメチルフォルムアミド、Ｎ，Ｎ−ジメチルアセトアミド、メチルエチルケトン等が挙げられる。これらのうち、トルエンを用いることが好ましい。なお、これらの溶媒は、単独で用いても、２種以上を組み合わせて用いてもよい。
【００４３】
有機溶剤の添加量としては、スチレン系モノマー、（メタ）アクリル酸、及び必要により併用されるその他のモノマーとの合計１００質量部に対して、５〜２０質量部であることが好ましく、１０〜１５質量部であることがより好ましい。有機溶剤の添加量が５質量部以上であると、共重合により得られる反応物の粘性が低くなることから好ましい。一方、有機溶剤の添加量が２０質量部以下であると、共重合により得られる反応物の粘性が過度に低くならず、脱揮の効率を高く維持できることから好ましい。
【００４４】
なお、有機溶剤は、場合により、得られる樹脂組成物に含まれることがある。
【００４５】
（ラジカル重合開始剤）
共重合にはラジカル重合開始剤を使用することができる。
【００４６】
前記ラジカル重合開始剤としては、特に制限されないが、１，１−ビス（ｔ−ブチルパーオキシ）シクロヘキサン、２，２−ビス（ｔ−ブチルパーオキシ）ブタン、２，２−ビス（４，４−ジ−ブチルパーオキシシクロヘキシル）プロパン等のパーオキシケタール類；クメンハイドロパーオキサイド、ｔ−ブチルハイドロパーオキサイド等のハイドロパーオキサイド類；ジ−ｔ−ブチルパーオキサイド、ジクミルパーオキサイド、ジ−ｔ−ヘキシルパーオキサイド等のジアルキルパーオキサイド類；ベンゾイルパーオキサイド、ジシナモイルパーオキサイド等のジアシルパーオキサイド類；ｔ−ブチルパーオキシベンゾエート、ジ−ｔ−ブチルパーオキシイソフタレート、ｔ−ブチルパーオキシイシプロピルモノカーボネート等のパーオキシエステル類；Ｎ，Ｎ’−アゾビスイソブチルニトリル、Ｎ，Ｎ’−アゾビス（シクロヘキサン−１−カルボニトリル）、Ｎ，Ｎ’−アゾビス（２−メチルブチロニトリル）、Ｎ，Ｎ’−アゾビス（２，４−ジメチルバレロニトリル）、Ｎ，Ｎ’−アゾビス［２−（ヒドロキシメチル）プロピオニトリル］等が挙げられる。これらのうち、パーオキシエステル類を用いることが好ましく、ｔ−ブチルパーオキシベンゾエートを用いることがより好ましい。なお、これらのラジカル重合開始剤は、単独で用いても、２種以上を組み合わせて用いてもよい。
【００４７】
ラジカル重合開始剤の添加量は、スチレン系モノマー、（メタ）アクリル酸、及び必要により併用されるその他のモノマーとの合計質量に対して、５０〜５００ｐｐｍであることが好ましく、１００〜３００ｐｐｍであることがより好ましい。ラジカル重合開始剤の添加量が５０ｐｐｍ以上であると、共重合が好適に進行することから好ましい。一方、ラジカル重合開始剤の添加量が５００ｐｐｍ以下であると、樹脂組成物が必要以上に低分子量化しないことから好ましい。
【００４８】
なお、ラジカル重合開始剤は、場合により、得られる樹脂組成物に含まれることがある。
【００４９】
（連鎖移動剤）
共重合には連鎖移動剤を使用することができる。連鎖移動剤を使用することで、スチレン−（メタ）アクリル酸共重合体樹脂の分子量を制御することができる。
【００５０】
連鎖移動剤は、特に制限されず、連鎖移動基を１つ有する単官能連鎖移動剤であっても、連鎖移動基を２以上有する多官能連鎖移動剤であってもよい。前記単官能連鎖移動剤としては、α―メチルスチレンダイマー、アルキルメルカプタン類、チオグリコール酸エステル類等が挙げられる。また、多官能連鎖移動剤としては、エチレングリコール、ネオペンチルグリコール、トリメチロールプロパン、ペンタエリスリトール、ジペンタエリスリトール、トリペンタエリスリトール、ソルビトール等の多価アルコール中のヒドロキシ基をチオグリコール酸または３−メルカプトプロピオン酸でエステル化したもの等が挙げられる。
【００５１】
連鎖移動剤の添加量は、スチレン系モノマー、（メタ）アクリル酸、及び必要により併用されるその他のモノマーとの合計質量に対して、３００〜１５００ｐｐｍであることが好ましく、５００〜１０００ｐｐｍであることがより好ましい。連鎖移動剤の添加量が３００ｐｐｍ以上であると、共重合が好適に進行することから好ましい。一方、連鎖移動剤の添加量が１５００ｐｐｍ以下であると、樹脂組成物が必要以上に低分子量化しないことから好ましい。
【００５２】
（共重合）
共重合の方法としては、特に制限されないが、塊状重合、溶液重合、懸濁重合等が挙げられる。これらのうち、製造コストの観点から塊状重合であることが好ましい。
【００５３】
以下、図面を参照しながら、本実施形態を説明するが、本発明の技術的範囲は特許請求の範囲の記載に基づいて定められるべきであり、以下の形態のみに制限されない。なお、図面の寸法比率は、説明の都合上誇張されており、実際の比率とは異なる場合がある。
【００５４】
図１は、スチレン−（メタ）アクリル酸共重合体樹脂を連続塊状重合するための簡略装置図である。連続塊状重合装置は、撹拌式反応器（Ｉ）、反応器（４）、（５）、および（６）が製造ラインから並列に配置された循環重合ライン（ＩＩ）、並びに反応器（７）、（８）、および（９）が製造ラインから直列に配置された非循環重合ライン（ＩＩＩ）を有する。この際、ポンプ（１）により撹拌式反応器（Ｉ）に、ポンプ（２）により循環重合ライン（ＩＩ）に、ポンプ（１０）により非循環重合ライン（ＩＩＩ）にそれぞれ導入される。また、循環重合ライン（ＩＩ）はポンプ（３）により循環される。スチレン系モノマー、（メタ）アクリル酸等はポンプ（１）から撹拌式反応器（Ｉ）に導入され、各反応器において共重合反応が進行する。なお、必要に応じて、撹拌式反応器（Ｉ）と循環重合ライン（ＩＩ）との間、循環式重合ライン（ＩＩ）と非循環式重合ライン（ＩＩＩ）との間からスチレン系モノマー、（メタ）アクリル酸等を添加することもできる。
【００５５】
重合温度としては、１１０〜１７０℃であることが好ましく、１２０〜１５０℃であることがより好ましい。
【００５６】
なお、反応器を複数設けて共重合の反応を行う場合には、上述の重合温度はそれぞれ同じであってもよいが、異なる条件としてもよい。
【００５７】
［工程（２）］
工程（２）は、工程（１）で得られる反応物を、前記イソ脂肪族第１級アルコールの存在下、脱揮する工程である。この際、イソ脂肪族第１級アルコールが、得られる樹脂組成物の全質量に対して０．００１質量％以上０．０２質量％未満となる量で添加される。なお、本明細書において、「脱揮」とは、高温、高真空下で未反応の単量体等の有機揮発分、重合溶媒等を分離することを意味する。この際、前記「高温」とは通常、２４０〜２８０℃であり、好ましくは２５０〜２７０℃である。また、前記「高真空」とは、通常、１０．０ｋＰａ以下であり、好ましくは４．０ｋＰａ以下である。そして、「イソ脂肪族第１級アルコールが、得られる樹脂組成物の全質量に対して０．００１質量％以上０．０２質量％未満となる量で添加される」とは、前記脱揮等の条件を勘案し、イソ脂肪族第１級アルコールの揮発等を考慮の上、最終的に樹脂組成物中に上記所定の含有量となる量で添加することを意味する。この際、前記イソ脂肪族第１級アルコールは、いずれの時点で添加してもよい。例えば、イソ脂肪族第１級アルコールは、工程（１）の原料である単量体に添加したものであってもよいし、工程（１）の重合工程中に添加したものであってもよいし、これらの組み合わせであってもよい。
【００５８】
一実施形態に係る図１のスチレン−（メタ）アクリル酸共重合体樹脂を連続塊状重合するための簡略装置図においては、ポンプ（１０）の後に脱揮機構を設け、当該脱揮機構により、製造過程に生じる未反応モノマーや有機溶剤を脱揮させる。そして、脱揮機構に連結する回収機構により脱揮された物質を回収することとなる。
【００５９】
工程（２）で得られる反応物の脱揮は、イソ脂肪族第１級アルコールの存在下で行われる。これにより、ゲル状物質の生成を抑制または防止することができる。その結果、ゲル状物質による閉塞等を抑制または防止することができ、長期連続生産が可能となる。また、得られる樹脂組成物は、ゲル状物質を含まない、またはほとんど含まないことから、成形体の外観に優れる樹脂組成物が得られうる。
【００６０】
また、イソ脂肪族第１級アルコールは、製造工程における揮発等を考慮して、得られる樹脂組成物中に含まれる量が所定の範囲となる量で添加される。これによって、耐熱性に優れる樹脂組成物が得られうる。
【００６１】
イソ脂肪族第１級アルコールの添加量は、工程（２）においてゲル化防止または抑制を発揮させる観点から、工程１のスチレン系モノマー、（メタ）アクリル酸、及び必要により併用されるその他のモノマーとの合計質量に対して、０．０２質量％以上であることが好ましく、０．０５〜０．２５質量％であることがより好ましく、０．１０〜０．２質量％であることがさらに好ましい。
【００６２】
脱揮温度としては、２４０〜２８０℃であり、好ましくは２５０〜２７０℃であることが好ましい。
【００６３】
なお、本形態では、イソ脂肪族第１級アルコールを使用しているため、例えば、回収機構において回収されたイソ脂肪族第１級アルコールが固化等することがなく、回収機構が有する配管の詰まりの発生を抑制または防止することができる。
【実施例】
【００６４】
以下、実施例を挙げて本発明を具体的に説明するが、本発明はこれらに限定されるものではない。なお、特に断りのない限り、「部」および「％」は質量基準である。
【００６５】
［実施例１］
スチレンモノマー９２部と、メタクリル酸８部と、溶媒であるトルエン１５部とを混合して、混合溶液を調製した。前記混合液に、ラジカル重合開始剤であるｔ−ブチルパーオキシベンゾエート１５０ｐｐｍ（スチレンモノマーおよびメタクリル酸の合計量に対する量）と、連鎖移動剤であるα−メチルスチレンダイマー１０００ｐｐｍ（スチレンモノマーおよびメタクリル酸の合計量に対する量）と、イソ脂肪族第１級アルコールであるファインオキソコール２０００（５，９−ジメチル−２−（１、５−ジメチルヘキシル）−１−デカノール（炭素数２０）、日産化学株式会社製）０．１０％（スチレンモノマーおよびメタクリル酸モノマーの合計に対する量）とを添加した。
【００６６】
樹脂組成物は、以下の装置により製造した。すなわち、図１で示される装置図に、２つの脱揮槽（脱揮機構）を直列に連結し、脱揮された未反応モノマーおよび溶剤はモノマー回収ラインに、得られる樹脂組成物はストランド化およびペレット化を行うため、単管−ペレタイザーに、それぞれ輸送されるようにした。
【００６７】
撹拌式反応器（Ｉ）は１１０〜１３０℃、循環重合ライン（ＩＩ）および非循環重合ライン（ＩＩＩ）は、それぞれ１２０〜１６０℃とし、また、２つの脱揮槽は２４０〜２８０℃とすることで、塊状重合を行い、樹脂組成物を製造した。また、モノマー回収ラインには脱揮された未反応モノマーおよび溶剤が回収された。
【００６８】
なお、製造された樹脂組成物について、イソ脂肪族第１級アルコールの含有率およびメタクリル酸単位の含有率の測定を行った。
【００６９】
（イソ脂肪族第１級アルコールの含有率の測定）
樹脂組成物０．５ｇをＴＨＦ１０ｍＬに溶解し、ヘキサン５０ｍＬを添加して樹脂分を再沈殿させた。上澄み液を０．４５μｍのメンブランフィラターにてろ過した後、以下の条件でＧＣ−ＭＳで分析を行った。
【００７０】
（１）樹脂組成物中のイソ脂肪族第１級アルコールの測定
試料調製    ：樹脂組成物０．５ｇをメチルエチルケトン２０ｍｌに溶解
測定条件
検出方法    ：ＦＩＤ
測定機器    ：島津製製作所  ＧＣ２０１０
カラム      ：ＤＢ−ＷＡＸ
３０ｍ、０．２５ｍｍφ、ｄｆ＝０．５μｍ
カラム温度  ：１００℃→５℃／分→１３０℃→１０℃／分→１８０℃（１２分）
→２０℃／分→２２０℃−２０分
【００７１】
その結果、イソ脂肪族第１級アルコールの含有率は、樹脂組成物の全質量に対して０．００５％であった。
【００７２】
（樹脂組成物中のメタクリル酸単位含有率の測定）
樹脂組成物０．５ｇをＴＨＦ１０ｍＬに溶解した。次いで、０．１ｍｏｌ／Ｌ濃度の水酸化カリウムのエタノール溶液にて中和滴定を行い、得られた終点から樹脂組成物中の（メタ）アクリル酸単位の含有量を質量基準で算出した。なお、中和指示薬としてはフェノールフタレインを使用した。
【００７３】
メタクリル酸単位含有率は、樹脂組成物の全質量に対して、９．５％であった。
【００７４】
［実施例２］
ファインオキソコール２０００に代えてファインオキソコール１８００（５，７，７−トリメチル−２−（１，３，３−トリメチルブチル）−１−オクタノール（炭素数１８）、日産化学株式会社製）を用いたことを除いては、実施例１と同様の方法で樹脂組成物を製造した。
【００７５】
なお、実施例１と同様の方法で、樹脂組成物中のイソ脂肪族第１級アルコールの含有率およびメタクリル酸単位の含有率を測定したところ、それぞれ０．００５％および９．５％であった。
【００７６】
［実施例３］
ファインオキソコール２０００に代えてファインオキソコール１６００（２−ヘキシル−１−デカノール（炭素数１６）、日産化学株式会社製）を用いたことを除いては、実施例１と同様の方法で樹脂組成物を製造した。
【００７７】
なお、実施例１と同様の方法で、樹脂組成物中のイソ脂肪族第１級アルコールの含有率およびメタクリル酸単位の含有率を測定したところ、それぞれ０．００３％および９．５％であった。
【００７８】
［比較例１］
ファインオキソコール２０００の添加量を０．３０％としたことを除いては、実施例１と同様の方法で樹脂組成物を製造した。
【００７９】
なお、実施例１と同様の方法で、樹脂組成物中のイソ脂肪族第１級アルコールの含有率およびメタクリル酸単位の含有率を測定したところ、それぞれ０．０８％および９．６％であった。
【００８０】
［比較例２］
イソ脂肪族第１級アルコールを添加しなかったことを除いては、実施例１と同様の方法で樹脂組成物を製造した。
【００８１】
なお、実施例１と同様の方法で、メタクリル酸単位の含有率を測定したところ、９．４％であった。
【００８２】
［比較例３］
ファインオキソコール２０００に代えて２−エチルヘキシルアルコール（炭素数８）０．３０％（スチレンモノマーおよびメタクリル酸モノマーの合計に対する量）を用いたことを除いては、実施例１と同様の方法で樹脂組成物を製造した。
【００８３】
なお、実施例１と同様の方法で、樹脂組成物中の２−エチルヘキシルアルコールの含有率およびメタクリル酸単位の含有率を測定したところ、それぞれ０．００１％および９．６％であった。
【００８４】
［比較例４］
ファインオキソコール２０００に代えて１−エイコサノール（炭素数２０）を用いたことを除いては、実施例１と同様の方法で樹脂組成物を製造した。
【００８５】
なお、実施例１と同様の方法で、樹脂組成物中の１−エイコサノールの含有率およびメタクリル酸単位の含有率を測定したところ、それぞれ０．００４％および９．４％であった。
【００８６】
［評価］
実施例１〜３および比較例１〜４で製造した樹脂組成物およびモノマー回収ラインの状況について以下の評価を行った。
【００８７】
（耐熱性の評価）
ビカット軟化温度を測定した。測定はＪＩＳ  Ｋ７２０６：２０１６に基づき実施し、以下の基準に準拠して評価した。得られた結果を下記表１に示す。
【００８８】
○：ビカット軟化温度１２０℃以上
△：ビカット軟化温度１１７℃以上１２０℃未満
×：ビカット軟化温度１１７℃未満
【００８９】
（射出成形品の外観評価）
樹脂組成物を送風乾燥機内で、１００℃で３時間乾燥させた後、射出成形機にて２５０℃の条件下で９０ｍｍ×５０ｍｍ×３ｍｍのプレート形状に成形した。成形したプレートを目視で観察し、以下の基準に準拠して５つの成形体表面の流線状のスジを数え、その平均値を算出し、以下の基準に準拠して評価した。得られた結果を下記表１に示す。
【００９０】
◎：スジ無し
○：スジの数が１本以上３本未満
△：スジの数が３本以上５本未満
×：スジの数が５本以上
【００９１】
なお、プレート表面の流線状のスジは、樹脂組成物中にゲル成分を含む場合に現れる傾向がある。
【００９２】
（モノマー回収ラインの閉塞評価）
樹脂組成物を５日間連続運転させた後、モノマー回収ラインの入口付近を目視で観察し、以下の基準に準拠して評価を行った。得られた結果を下記表１に示す。
【００９３】
〇：付着物はない
△：僅かに付着物がある
×：付着物がある
【００９４】
【表１】
2019011395.tif 000003
【００９５】
表１の結果からも明らかなように、実施例１〜２で製造した樹脂組成物は、耐熱性に優れることが分かる。また、ゲル状物質の発生を抑制または防止でき、射出成形品の外観に優れ、また、モノマー回収ラインの閉塞が生じないことから、長期連続生産が可能であることが分かる。
【符号の説明】
【００９６】
１、２、３、１０  ポンプ、
４、５、６、７、８、９  反応器、
Ｉ  撹拌式反応器、
ＩＩ  循環重合ライン、
ＩＩＩ  非循環重合ライン。
【図１】
2019011395.tif 000004